(57)【特許請求の範囲】
【請求項１】
樹脂製の基材シートの一方の面側に、絵柄層と透明熱可塑性樹脂層とがこの順に形成され、上記基材シートの他方の面側に、蒸着フィルム層とプライマー層とがこの順に形成され、
上記蒸着フィルム層は、金属若しくは金属酸化物が蒸着された熱可塑性樹脂フィルムからなり、
更に、上記蒸着フィルム層の両面に、粉体状の多孔質材料を含有する樹脂から構成した遮蔽層を設けたことを特徴とする化粧シート。
【請求項２】
上記多孔質材料は、Ｂ型シリカゲルであることを特徴とする請求項１に記載した化粧シート。
【請求項３】
上記多孔質材料は、粒径が１μｍ以上３０μｍ以下の粉体からなることを特徴とする請求項１又は請求項２に記載した化粧シート。
【請求項４】
上記遮蔽層は、樹脂１００質量部に対し多孔質材料を０．１質量部以上５質量部以下含有することを特徴とする請求項１から請求項３のいずれか１項に記載した化粧シート。
【請求項５】
上記遮蔽層を構成する上記樹脂は、ウレタン樹脂であることを特徴とする請求項１から請求項４のいずれか１項に記載した化粧シート。
【請求項６】
ＩＳＯ５６６０−１に準拠したコーンカロリーメーター試験機による発熱性試験において（ｉ）加熱開始後２０分間の総発熱量（ＭＪ／ｍ２）が８ＭＪ／ｍ２以下であり、（ｉｉ）加熱開始後２０分間の最大発熱速度として、１０秒以上継続して２００ｋＷ／ｍ２を超えず、（ｉｉｉ）加熱開始後２０分間、防火上有害な裏面まで貫通する亀裂及び穴がないという条件を満たす不燃性を有することを特徴とする請求項１から請求項５のいずれか１項に記載した化粧シート。
【請求項７】
上記プライマー層は、シリカが混入されたウレタン樹脂層であることを特徴とする請求項１から請求項６のいずれか１項に記載した化粧シート。
【請求項８】
上記基材シートと上記蒸着フィルム層との間に形成された接着剤層をさらに備え、
上記接着剤層は、ウレタン樹脂からなる層であることを特徴とする請求項１から請求項７のいずれか１項に記載した化粧シート。
【請求項９】
木質系の基材と、その基材の一方の面に張り合わされた請求項１から請求項８のいずれか１項に記載した化粧シートとを有することを特徴とする化粧板。
【発明の詳細な説明】
【技術分野】
【０００１】
本発明は、化粧シート及び化粧板に関する。
【背景技術】
【０００２】
化粧シートは、安価で加工性に優れた建材として、建築物の屋内、屋外及び家具や什器といった様々な用途に使用されている。
化粧シートは木質系基材に貼り付けられて使用されることも多いが、この場合、基材を構成する木材からのテルペンが化粧シートに拡散することが懸念される。特に、化粧シートの印刷用原反（基材シートなど）が淡色の場合、テルペンとしてのカリオレフィン（α‐カリオフィレンやβ‐カリオフィレン）によって上記淡色の印刷用原反若しくはその上の層（絵柄層など）が変色する懸念がある。ここで、カリオフィレンは、木質系の基材となる熱処理された圧縮木材から放出される揮発性有機化合物の一種である（例えば、特許文献１参照）。
【０００３】
ところで、木質系の基材と化粧シートとの間に中間層を設ける技術が公知になっている。このような中間層によれば、基材から印刷用原反若しくはその上の層（絵柄層など）へのテルペン等の拡散を抑え、化粧シートの変色を抑えることができる。その中間層は、バッカー層とも呼ばれており、通常、化粧シートに適度な厚さを与えて巻取りを容易にする目的等のために設けられるものである。基材と化粧シートとの間にバッカー層を設ける化粧板は、例えば、特許文献２に記載されている化粧板がある。
【先行技術文献】
【特許文献】
【０００４】
【特許文献１】特開平７−２１５８４６号公報
【特許文献２】特開２００７−９８８５５号公報
【発明の概要】
【発明が解決しようとする課題】
【０００５】
しかしながら、バッカー層は、耐衝撃性、耐傷付き性及び耐キャスター性等を目的として設けられる部材であるから、耐衝撃性などの目的に適うだけの厚さに設定される。また、バッカー層は、化粧板を構成する層のうち比較的高コストの部材である。このため、バッカー層を使って木質系基材から印刷用原反若しくはその上の層（絵柄層など）への揮発性有機物の拡散を防ごうとすると、化粧シートの厚さが厚くなり、化粧シートのコストを高めることになる。
更に、化粧板に対し画鋲を刺したりフック等用に穴あけしたときや、化粧板を切断したときの断面から印刷用原反の変色の原因と考えられるカリオフィレンが表面側に拡散・浸透することも抑制できることが好ましい。
本発明は、上記の点に鑑みてなされたものであり、化粧シートを厚くすることなく、コストの上昇を抑えつつ、基材から拡散される揮発性有機物による変色を防ぐことができる化粧シート及び化粧板を提供することを目的とする。
【課題を解決するための手段】
【０００６】
上記課題を解決するため、本発明の一態様の化粧シートは、樹脂製の基材シートの一方の面側に、絵柄層と透明熱可塑性樹脂層とがこの順に形成され、上記基材シートの他方の面側に、蒸着フィルム層とプライマー層とがこの順に形成され、上記蒸着フィルム層は、金属若しくは金属酸化物が蒸着された熱可塑性樹脂フィルムからなり、更に、上記蒸着フィルム層の両面の少なくとも一方の面に、粉体状の多孔質材料を含有する樹脂から構成した遮蔽層を設けたことを特徴とする。
【発明の効果】
【０００７】
本発明の態様によれば、化粧シートの厚さを厚くすることなく、コストの上昇を抑えつつ、蒸着フィルム層及び遮蔽層によって、基材から拡散される揮発性有機物によるシートの変色を防ぐことが可能となる。
【図面の簡単な説明】
【０００８】
【図１】本発明の一実施形態の化粧シート及び化粧板を説明する断面図である。
【図２】本発明の一実施形態の化粧板と比較される比較例１の化粧シート及び化粧板の断面図である。
【図３】本発明の一実施形態の化粧板と比較される比較例２の化粧シート及び化粧板の断面図である。
【発明を実施するための形態】
【０００９】
以下、本発明の一実施形態の化粧シート及び化粧板について説明する。
図１は、本実施形態の化粧シート２を基材に貼り付けてなる化粧板１を示す模式的断面図である。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【００１０】
＜構成＞
（化粧シート）
化粧シート２は、図１に示すように、印刷用原反としての基材シート９の表面に対し、絵柄層１１と透明熱可塑性樹脂層１５とがこの順に形成されると共に、基材シート９の裏面に、第１遮蔽層６Ａ、蒸着フィルム層５、第２遮蔽層６Ｂ、及びプライマー層４がこの順に形成されている。
また、本実施形態の化粧シート２は、絵柄層１１上に設けられるアンカーコート（ＡＣ：Anchor Coat）層１３、及び透明熱可塑性樹脂層１５上に設けられる表面保護層１７を有している場合を例示している。図１に示す表面保護層１７が、第１表面保護層１７１と第２表面保護層１７２の二層構造の場合を例示しているが、表面保護層１７は１層構造であっても良い。
ここで、第１遮蔽層６Ａ及び第２遮蔽層６Ｂのどちらか一方を省略しても良い。第１遮蔽層６Ａ及び第２遮蔽層６Ｂのどちらか一方の遮蔽層を設ける場合には、第２遮蔽層６Ｂを設けることが好ましい。
【００１１】
〈基材シート〉
基材シート９は、化粧シート２の耐キャスター性を高める、あるいは巻取り適正を高めるために設けられる。本実施形態の基材シート９は、ポリエチレン等の樹脂を主剤とし、適宜、顔料等の着色剤が添加される。また、基材シート９には、主剤に対し、着色剤の他にも適宜無機フィラー、滑剤、熱可塑性エラストマー、相溶化剤等を添加することができる。
基材シート９の厚さは、透明熱可塑性樹脂層１５と合わせて化粧板とした際の表面の各種耐性と、基材３に貼り合わせる前の化粧シート２としての巻き取り適性を考慮して決定される。本実施形態では、基材シート９の厚さを５５μｍとした。なお、本実施形態は、基材シート９の厚さを５５μｍに限定するものではなく、５５μｍから１００μｍの範囲で調整することが可能である。
【００１２】
〈絵柄層〉
絵柄層１１は、所望の絵柄の意匠を付与するために設けられるものである。本実施形態では、絵柄層１１を、ウレタン樹脂、塩酢ビニル樹脂及び顔料によって形成した。絵柄層１１の絵柄は、特に限定されるものではなく、例えば木目柄、石目柄、布目柄、砂目柄、抽象柄、幾何学図形、文字又は記号、あるいはそれらの組み合わせ等が考えられる。また、絵柄層１１の色彩は特に限定されるものではない。
本実施形態は、基材シート９の変色を防ぐことが可能であるので、表面から見て、白色に近い淡い色彩の化粧シート２に適用した場合により効果が顕著になる。
なお、絵柄層１１は、印刷インキを使った印刷によって設けることが可能である。印刷インキ等の種類は特に限定されず、化粧シート用として公知の印刷インキを使用することができる。具体的には、例えば、上記したウレタン樹脂の他、ブチラール系、アクリル系、ポリエステル系、エポキシ系、アルキド系、ポリアミド系等のバインダー樹脂に、有機又は無機の染料又は顔料や、必要に応じて体質顔料、充填剤、粘着付与剤、分散剤、消泡剤、安定剤その他の添加剤を適宜添加し、適当な希釈溶剤で所望の粘度に調整したものがインキとして使用できる。
【００１３】
〈アンカーコート層〉
アンカーコート層１３は、化粧シート２の用途により必要に応じて設けられる層である。本実施形態は、ウレタン樹脂が乾いた状態で１．２ｇ／ｍ２になるように塗布することによってアンカーコート層１３を形成する。アンカーコート層１３は、形成の目的に応じて、例えば酸化防止剤、紫外線吸収剤、光安定剤、熱安定剤、可塑剤、滑剤、帯電防止剤、難燃剤及び充填剤等の公知の添加剤の１種以上が添加されていてもよい。
【００１４】
〈透明熱可塑性樹脂層〉
透明熱可塑性樹脂層１５は、基材シート９と共に化粧板１とした際の表面の各種耐性と、基材３に貼り合わされる以前の化粧シート２としての巻き取り適性とを高めるために設けられる。本実施形態の透明熱可塑性樹脂層１５は、ポリオレフィン系樹脂を主剤とするものであり、用いるポリオレフィン系樹脂としてポリプロピレン樹脂を用いている。透明熱可塑性樹脂層１５の厚さは８０μｍである。
また、本実施形態は、ポリプロピレン樹脂の他、ポリエチレン樹脂等を主剤とすることができる。また、本実施形態は、複数の種類の樹脂を主剤として透明熱可塑性樹脂層１５を形成することもできる。さらに、本実施形態は、透明熱可塑性樹脂層１５を単層とすることに限定されず、複数の層によって透明熱可塑性樹脂層１５を形成することができる。
透明熱可塑性樹脂層１５の膜厚は、８０μｍに限定されるものではなく、表面の耐性や巻取り適正の観点から５０〜１００μｍが望ましい。また、透明熱可塑性樹脂層１５には、表面に木目の導管等の凹部（図字せず）を施してもよい。
【００１５】
〈表面保護層〉
表面保護層１７は、化粧板１の表面耐性を向上させるために適宜設けられる。本実施形態は、表面保護層１７を、第１表面保護層１７１及び第２表面保護層１７２を含む二層構造とした。第１表面保護層１７１及び第２表面保護層１７２は、共にウレタン樹脂を乾いた状態で３ｇ／ｍ２となるように塗布して形成されている。ただし、本実施形態は、表面保護層１７を二層構造にすることに限定されるものではなく、表面保護層１７を単層にしてもよい。
表面保護層１７に用いられる樹脂としては、紫外線硬化型樹脂や２液ウレタン系樹脂が好適に用いられ、これらにすべり性を考慮して公知の紫外線吸収剤、光安定剤、ガラスビーズ等を適宜添加してよい。
【００１６】
第１表面保護層１７１及び第２表面保護層１７２を設ける方法としては、ウレタン樹脂等を、透明熱可塑性樹脂層１５上に乾燥後の塗布量としてそれぞれ３ｇ／ｍ２となる程度に塗布するものが好適である。ただし、本実施形態は、このような方法によって表面保護層１７を形成することに限定されるものでなく、耐衝撃性や耐キャスター性の観点から好適な表面硬度が得られる方法によって表面保護層を形成する。
また、本実施形態の化粧シート２には、適宜、その表面にエンボスロールによるエンボス加工等による、凹凸模様（図示せず）を付与してもよい。またその凹部に着色樹脂を充填するワイピング処理等を行ってもよい。
【００１７】
＜遮蔽層＞
第１遮蔽層６Ａ及び第２遮蔽層６Ｂは、粉体状の多孔質材料が添加された樹脂から構成される。樹脂は、例えば２液ウレタン樹脂が例示出来る。多孔質材料としては、Ｂ型シリカゲルやゼオライト等が例示出来る。多孔質材料の粒径は１μｍ以上３０μｍ以下が塗工容易性の点で好ましい。多孔質材料の添加量は、例えば樹脂１００質量部に対し０．１質量部以上５質量部以下とする。
第１遮蔽層６Ａ及び第２遮蔽層６Ｂは、例えば上記樹脂を蒸着フィルム層５に塗布し乾燥することで形成する。遮蔽層６Ａ、６Ｂは、例えば乾燥後の塗布量が２ｇ／ｍ２以上６ｇ／ｍ２以下とする。
遮蔽層６Ａ、６Ｂは、カリオフィレンを物理、化学的に遮蔽する層である。
また、第１遮蔽層６Ａと基材シート９との間に接着層を適宜設ける。接着剤層７は、ウレタン樹脂からなる接着剤を乾燥後の塗布量が５．５ｇ／ｍ２となるように塗布することによって形成する。ウレタン樹脂からなる接着剤としては、例えば、２液ウレタン樹脂接着剤等を用いることができる。
【００１８】
〈蒸着フィルム層５〉
蒸着フィルム層５は、ＰＥＴフィルム５２の表面に酸化珪素、酸化マグネシウム及び酸化アルミニウム等の金属酸化物若しくは金属を蒸着して形成される。本実施形態の蒸着フィルム層５は、シリコン酸化物を蒸着してＳｉＯ２層５１を設けることによって形成される場合を例示する。
ＰＥＴフィルム５２は、上記したように、ポリエチレンテレフタレート樹脂からなる高分子フィルムである。ＳｉＯ２層５１は、シリコン酸化物を真空中で気化させてＰＥＴフィルム５２上に付着させたものである。本実施形態では、ＰＥＴフィルム５２の厚さを１２μｍ、ＳｉＯ２層５１の厚さを１００ｎｍとした。
ただし、ＳｉＯ２層５１の厚さは、１００ｎｍに限定されるものでなく、３０ｎｍ〜２００ｎｍ程度の範囲が好適である。
ＳｉＯ２層５１の形成は、物理的蒸着方法（ＰＶＤ: Physical Vapor Deposition)または化学的蒸着方法（ＣＶＤ：Chemical Vapor Deposition）によって行われる。金属酸化物であるＳｉＯ２層５１は、ＰＶＤ法によっても、ＣＶＤ法によっても同等の透明性やバリヤー性を得ることができる。
【００１９】
以下に、ＳｉＯ２層５１の形成方法の一例を説明する。
ＳｉＯ２の蒸着は、減圧されたチャンバー内で行われる。チャンバー内には、ＳｉＯ２の蒸発源と、陽極とが互いに対向するように設置されていて、陽極の側にはＰＥＴフィルムが巻き回されたドラムが配置される。ドラムの周面は冷却されている。蒸発したＳｉＯ２は陽極によってドラムの側に引き寄せられる。陽極に引き寄せられたＳｉＯ２がＰＥＴフィルム上に堆積してＳｉＯ２層５１を形成する。
ＰＥＴフィルムは、ドラムの回転によってドラムの周面を一定の速度で移動する。このため、ＳｉＯ２層５１が形成された部位が順次送り出され、ＳｉＯ２が堆積されていないＰＥＴフィルム５２の部位が順次蒸発源と対向する位置に来る。本実施形態は、このようにしてＰＥＴフィルム５２の片面の全面にＳｉＯ２層５１を形成している。
なお、本実施形態は、蒸着フィルム層５の金属酸化物として、ＳｉＯ２を使用することに限定されるものでなく、例えば、酸化珪素、酸化マグネシウム及び酸化アルミニウム等のうち、ＳｉＯやアルミナＡｌ２Ｏ３等、公知の金属酸化膜を適用することができる。
【００２０】
〈プライマー層４〉
プライマー層４は、基材３と基材シート９とを接着するために設けられる。本実施形態のプライマー層４は、シリカが混入されたウレタン樹脂層である。ただし、プライマー層４は、シリカが混入されたウレタン樹脂を材料とすることに限定されるものでなく、基材３の材料と、基材シート９に用いられるポリエチレン（ＰＥ：PolyEthylene）を主剤とした樹脂とを接着可能できるものであれば特に限定されるものではない。具体的には、ポリカーボネート樹脂、公知の２液のウレタン変性ビニル樹脂からなる水性接着剤や１液酢酸ビニル樹脂エマルジョン系接着剤及び湿気硬化型ウレタン樹脂系ホットメルト接着剤等が使用可能である。また、熱可塑性樹脂ホットメルト接着剤も使用可能である。
プライマー層４は、基材３の表面に接着剤を塗布することで設けることが可能である。また、プライマー層４は、化粧シートの基材シート９側に接着剤を塗布して設けてもよいし、基材３と基材シート９との両方に塗布してから貼り合わせることによって設けられるものでもよい。
接着剤の塗布量は、乾燥後の重さが３ｇ／ｍ２〜２０ｇ／ｍ２程度が接着性の観点から好適である。
【００２１】
（化粧板）
本実施形態の化粧板１は、図１に示すように、以上説明した化粧シート２を基材３に貼り付けて構成される。以下、本実施形態の化粧板１を貼り付ける基材３について説明する。
【００２２】
〈基材〉
上記の化粧シート２が貼り付けられる基材３としては、南洋材合板、針葉樹合板、パーティクルボード、中密度繊維板（ＭＤＦ）、日本農林規格に規定される普通合板が使用可能である。また、木紛添加オレフィン系樹脂からなる基材も使用可能である。厚さは３〜２５ｍｍ程度が好適である。
ただし、本実施形態の化粧シート２は、熱処理圧縮木材から拡散されてくるβ‐カリオフィレンによる変色を防ぐものである。このような本実施形態の効果は、基材３として熱処理圧縮木材を用いた場合に顕著となる。
なお、以上説明した実施形態は、本発明の技術的思想を具体化するための構成を例示するものであって、本発明の技術的思想は、構成部品の材質、形状、構造、配置等を上記のものに特定するものでない。本発明の技術的思想は、特許請求の範囲に記載された請求項が規定する技術的範囲内において、種々の変更を加えることができる。
【００２３】
＜作用その他＞
本実施形態の化粧シート２を使用すると、薄いＰＥＴフィルムにＳｉＯ２の薄膜を蒸着した蒸着フィルム層５によって基材３からのβ−カリオフィレンの基材シート（印刷用原反）若しくはその上の層（絵柄層など）への拡散を防ぐことができる。β−カリオフィレンの蒸着フィルム層５は薄く形成することができ、化粧シート２全体、ひいては化粧板１の厚さを薄型化することができる。
また、化粧板１に画鋲を刺したりフック等用の穴あけをしたりした場合や、化粧板１を切断する際に、上記の蒸着フィルム層５に穴があく場合がある。このような場合でも、蒸着フィルム層５と共に設けた遮蔽層６Ａ、６Ｂの多孔質材料に、カリオフィレンなどの基材から拡散される揮発性有機物が吸着されることで、基材から拡散される揮発性有機物による基材シート（印刷用原反）若しくはその上の層（絵柄層など）の変色を防ぐことができる。特に、遮蔽層６Ａ、６Ｂによって、カリオフィレン（α―カリオフィレン又は及びβ−カリオフィレン）、特にβ−カリオフィレンの拡散を防ぐことが出来る。
【００２４】
以上のように、本実施形態の化粧シート２を採用すると、遮蔽層６Ａ、６Ｂ及び蒸着フィルム層５によって、たとえ蒸着フィルム層５に開口などが開いたとしても、基材から拡散される揮発性有機物、特にβ‐カリオフィレンによって化粧シートが変色することを防ぐことが出来る。
【実施例１】
【００２５】
〈実施例１〉
次に、本発明の実施例１を説明する。なお、実施例１の化粧シートは、図１に示した構成と同様の構成を有している。このため、実施例１の化粧シートの図示を省く。実施例１の化粧シートは、シリカを加えたウレタン樹脂製のプライマー層、プライマー層上に設けられた蒸着フィルム層、蒸着フィルム層上に接着剤層を介して貼り付けられた基材シートを有している。また、実施例１の化粧シートは、蒸着フィルム層５の両面に遮蔽層を形成している。
さらに、実施例１の化粧シートは、基材シート上に印刷によって形成された絵柄層、絵柄層上に塗布されたアンカーコート層、アンカーコート層上に形成された透明熱可塑性樹脂層及び透明熱可塑性樹脂層上に形成された二層の表面保護層を有している。実施例１の化粧シートは、基材に貼り合わされて化粧板となる。基材は厚さが２５ｍｍのパーティクルボードである。
【００２６】
蒸着フィルム層は、厚さが１２μｍのＰＥＴ層上に１００ｎｍの厚さにＳｉＯ２層を形成したものであり、ＳｉＯ２層が接着剤層の側に向くように積層される。
また、蒸着フィルム層の両面に、樹脂１００質量部に対してＢ型シリカゲルを２質量部を添加した２液ウレタン樹脂を乾燥後の質量２ｇ／ｍ２塗工して遮蔽層を形成した。
接着剤層は、乾燥した状態において５．５ｇ／ｍ２になるように塗布されたウレタン樹脂によって形成される。基材シートは白色に着色されたポリエチレン樹脂であり、その厚さは５５μｍである。
絵柄層はウレタン樹脂と塩酸ビニル樹脂によって形成される。アンカーコート層は、乾燥した状態において１．２ｇ／ｍ２となるように塗布されたウレタン樹脂である。透明熱可塑性樹脂層は、厚さが８０μｍのポリプロピレン樹脂であり、二層の表面保護層は、いずれも乾燥した状態で３ｇ／ｍ２となるように塗布されたウレタン樹脂である。
【００２７】
〈比較例１〉
図２は、比較例１の化粧シートを説明するための図である。比較例１の化粧シート２０は、プライマー層４０、ポリブチレンテレフタレート（ＰＢＴ：PolyButylene Terephthalate）樹脂製のバッカー層６０、接着剤層８１及びプライマー層４８２、基材シート９０、絵柄層１１０、アンカーコート層１３０、透明熱可塑性樹脂層１５０、表面保護層１７０を有している。化粧シート２０は、基材３０に貼り合わされて化粧板１０となる。基材３０は厚さが２５ｍｍのパーティクルボードである。
【００２８】
プライマー層４０は、シリカが混入されたウレタン樹脂製である。バッカー層６０は、厚さが１００μｍのＰＢＴ樹脂シートである。接着剤層８１、プライマー層８２は、いずれもウレタン樹脂製である。基材シート９０は、厚さが７０μｍのポリエチレン樹脂である。絵柄層１１０は、ウレタン樹脂、塩酢ビニル樹脂及び顔料によって形成される。透明熱可塑性樹脂層１５０は、厚さが５５μｍのポリプロピレン樹脂である。表面保護層１７０は、厚さが６μｍのウレタン樹脂である。
このような比較例１の化粧シート２０は、現行実用化されている化粧シートであり、化粧シートとして要求される条件を全て満たしている。
【００２９】
〈比較例２〉
図３は、比較例２の化粧シートを説明するための図である。図３において、図１に示した構成と同様の構成については同様の符号を付し、説明を一部略すものとする。比較例２の化粧シート２１は、プライマー層４、基材シート９１、絵柄層１１、アンカーコート層１３、透明熱可塑性樹脂層１５及び表面保護層１７を有している。基材シート９１の厚さは７０μｍであって、基材シート９の厚さは５５μｍである。このような比較例２の化粧シート２１は、図１に示した本実施形態の化粧シート２の基材シートを着色されたポリエチレン樹脂にし、かつ厚さを５５μｍから７０μｍにしたものである。化粧シート２１は、基材３に貼り付けられて化粧板１００になる。
このような比較例２の化粧シート２１は、図１に示した本実施形態の化粧シート２から蒸着フィルム層５を除き、基材シートの厚さを５５μｍから７０μｍにしたものである。
【００３０】
＜評価＞
（試験１）
以下、実施例１、比較例１及び比較例２の化粧シートの試験を行い、実施例１の化粧シートの効果を確認した。以下、試験の結果について説明する。
〈β−カリオフィレンの透過性〉
本発明の発明者らは、実施例１の化粧シートと、比較例１の化粧シート２０及び比較例２の化粧シート２１についてβ−カリオフィレンの透過性を比較した。
表１の二行目は、実施例１の化粧シートと化粧シート２０及び化粧シート２１とのβ−カリオフィレンの透過量を計測した結果を示している。
【００３１】
表１によれば、実施例１の化粧シートのβ−カリオフィレンの透過量が０．８１ｇ／ｍ２・２４ｈであり、この値は比較例１及び比較例２の化粧シートよりも低い値であった。
なお、上記の透過性の比較は、次のように行った。即ち、本発明の発明者らは、開口部の直径が１８２ｍｍのガラス製容器にβ−カリオフィレンを５ｍｌ滴下し、ガラス製容器の開口部を上記した透過性の測定対象となる化粧シートで密閉した。そして、このような状態の化粧シートを６０℃の環境下で２４時間放置し、放置の前後で質量を測定し、質量の増加分をβ−カリオフィレンの単位面積（ｍ２）当たりの透過量に変換した。本試験においては、放置の前後で化粧シートの質量の変化が大きいものほどβ‐カリオフィレンの透過量が大きいことを示す。
【００３２】
【表１】
0006631129.tif 000002
【００３３】
〈試験２〉
また、本発明の発明者らは、実施例１の化粧シートが化粧シートとして要求される他の条件についても試験を行い、いずれの条件についても実用に適するとの結果を得た。具体的には、実施例１の化粧シートは、水蒸気透過量が０．３ｇ／ｍ２・２４ｈ、酸素透過量が０．２ｇ／ｍ２・２４ｈであった。このような結果から、実施例１の化粧シートは、蒸着フィルム層５によって高いバリア性を有することが分かる。
また、本発明の発明者らは、実施例１の化粧シートの不燃性を調べるため、ＩＳＯ５６６０−１に準拠したコーンカロリ燃焼試験を行った。本発明の発明者らは、実施例１の化粧シートを金属基板に貼着して化粧板を作製し、この化粧板の時間に対する総発熱量及び時間に対する発熱速度を求めた。この結果、実施例１の化粧シートを使用した場合は、（ｉ）加熱開始後２０分間の総発熱量が８ＭＪ／ｍ２以下であり、（ｉｉ）加熱開始後２０分間、最大発熱速度が１０秒以上継続して２００ｋＷ／ｍ２を超えず、かつ（ｉｉｉ）加熱開始後２０分間、防火上有害な裏面まで貫通する亀裂及び穴がないことを満たす不燃性を確保可能となることが分かった。
【００３４】
表２は、実施例１の化粧シートの、化粧シートとして要求される他の条件についてさらに試験を行った結果を示している。表２によれば、実施例１の化粧シートは、鉛筆硬度試験、コインスクラッチ試験、キャスター試験及び局部荷重試験において比較例１の化粧シートよりも良好な結果を得た。また、実施例１の化粧シートは、デュポン衝撃試験において５００ｇの鉄球を３０ｃｍの高度から落とす条件以外の条件において、比較例１の化粧シートよりも良好な結果を得た。
さらに、実施例１の化粧シートは、汚染試験、溶剤ラビング試験、湿熱白化試験、二類浸漬試験及び環境試験において比較例１の化粧シートと同等の結果を得た。
【表２】
0006631129.tif 000003
【００３５】
以上説明したように、実施例１は、現行の化粧シートよりもβ−カリオフィレンの透過量が少ない化粧シート及びこの化粧シートを使った化粧板を提供することができる。また、実施例１の化粧シートは、β−カリオフィレンの透過の他、化粧シートに要求される他の条件についても満たすことができる。
また、実施例１は、蒸着フィルムによって基材から化粧シートにおける基材シート（印刷用原反）若しくはその上の層（絵柄層など）へのβ−カリオフィレンの拡散を防いでいる。このため、実施例１は、比較例１のようにバッカー層を設けるよりも化粧シート全体の厚さを薄くすることができる。さらに、蒸着フィルムに係るコストはバッカー層を設けることに係るコストよりも低いため、実施例１は、化粧シート及び化粧板のコストの上昇を抑えることができる。
【産業上の利用可能性】
【００３６】
以上説明した本発明の化粧シート及び化粧基材は、揮発性有機化合物が発生し得る木質系基材が用いられる分野に好適である。
【符号の説明】
【００３７】
１  化粧板
２  化粧シート
３  基材
４  プライマー層
５  蒸着フィルム層
５１  ＳｉＯ２層
５２  ＰＥＴフィルム
６Ａ  第１遮蔽層
６Ｂ  第２遮蔽層
７  接着剤層
９  基材シート
１０  化粧板
１１  絵柄層
１３  アンカーコート層
１５  透明熱可塑性樹脂層
１７  表面保護層
１７１  第１表面保護層
１７２  第２表面保護層
【図１】
0006631129.tif 000004
【図２】
0006631129.tif 000005
【図３】
0006631129.tif 000006